СПОСОБ ПОЛУЧЕНИЯ МИКРОКАПСУЛЬНОЙ ДИСПЕРСИИ СОДЕРЖАЩЕЙ МИКРОКАПСУЛЫ С ГИДРОФИЛЬНЫМ ЯДРОМ

1. Способ получения микрокапсульной дисперсии, содержащей микрокапсулы с гидрофильным ядром и полимерной оболочкой, отличающийся тем, что осуществляют приготовление эмульсии «вода в масле», содержащей гидрофобный разбавитель в качестве непрерывной фазы, гидрофильный материал ядра микрокапсул, мономерную композицию и амфифильный полимер, после чего мономеры подвергают радикальной полимеризации, причем мономерная композиция содержит:
от 30 до 100 мас.% одного или нескольких мономеров, выбранных из группы, включающей сложные алкиловые эфиры акриловой и/или метакриловой кислоты с 1-24 атомами углерода в алкиле,
от 0 до 70 мас.% одного или нескольких мономеров, выбранных из группы, включающей акриловую кислоту, метакриловую кислоту, малеиновую кислоту и сложные эфиры акриловой и/или метакриловой кислоты, содержащие гидроксильные и/или карбоксильные группы,
от 0 до 50 мас.% одного или нескольких мономеров, содержащих два или более этиленненасыщенных остатка, и
от 0 до 30 мас.% одного или нескольких прочих мономеров, соответственно в пересчете на общую массу мономеров, и причем амфифильный полимер может быть получен радикальной полимеризацией мономерной композиции, содержащей по меньшей мере один этиленненасыщенный гидрофильный мономер и по меньшей мере один этиленненасыщенный гидрофобный мономер.
2. Способ по п. 1, отличающийся тем, что гидрофильное ядро микрокапсул выбирают из группы материалов, включающей воду, а также водные растворы органических кислот и их солей, неорганических кислот, неорганических солей и силиката натрия.
3. Способ по п. 1 или 2, отличающийся тем, что мономерная композиция содержит метилметакрилат.
4. Способ по п. 1 или 2, отличающийся тем, что мономерная композиция содержит:
от 30 до 90 мас.% одного или нескольких мономеров, выбранных из группы, включающей сложные алкиловые эфиры акриловой и/или метакриловой кислоты с 1-24 атомами углерода в алкиле,
от 10 до 50 мас.% одного или нескольких мономеров, выбранных из группы, включающей акриловую кислоту, метакриловую кислоту, малеиновую кислоту и сложные эфиры акриловой и/или метакриловой кислоты, содержащие гидроксильные и/или карбоксильные группы,
от 0 до 20 мас.% одного или нескольких мономеров, содержащих два или более этиленненасыщенных остатка, и
от 0 до 10 мас.% одного или нескольких прочих мономеров,
соответственно в пересчете на общую массу мономеров.
5. Способ по п. 1 или 2, отличающийся тем, что мономерная композиция содержит:
от 70 до 95% масс, одного или нескольких мономеров, выбранных из группы, включающей сложные алкиловые эфиры акриловой и/или метакриловой кислоты с 1-24 атомами углерода в алкиле,
от 0 до 20 мас.% одного или нескольких мономеров, выбранных из группы, включающей акриловую кислоту, метакриловую кислоту, малеиновую кислоту и сложные эфиры акриловой и/или метакриловой кислоты, содержащие гидроксильные и/или карбоксильные группы,
от 5 до 30 мас.% одного или нескольких мономеров, содержащих два или более этиленненасыщенных остатка, и от 0 до 10% масс, одного или нескольких прочих мономеров,
соответственно в пересчете на общую массу мономеров.
6. Способ по п. 1 или 2, отличающийся тем, что мономерная композиция содержит:
1
24
от 30 до 70 мас.% одного или нескольких мономеров, выбранных из группы, включающей сложные С-С-алкиловые и/или глицидиловые эфиры акриловой и/или метакриловой кислоты,
от 15 до 50 мас.% одного или нескольких мономеров, выбранных из группы, включающей акриловую кислоту, метакриловую кислоту, малеиновую кислоту и сложные эфиры акриловой и/или метакриловой кислоты, содержащие гидроксильные и/или карбоксильные группы,
от 10 до 50 мас.% одного или нескольких мономеров, содержащих два или более этиленненасыщенных остатка, и
от 0 до 10 мас.% одного или нескольких прочих мономеров,
соответственно в пересчете на общую массу мономеров.
7. Способ по п. 1 или 2, отличающийся тем, что амфифильный полимер может быть получен радикальной полимеризацией мономерной композиции, содержащей:
от 20 до 90 мас.% одного или нескольких этиленненасыщенных гидрофобных мономеров (мономеров V),
от 5 до 50 мас.% одного или нескольких этиленненасыщенных гидрофильных мономеров (мономеров VI) и
от 0 до 45 мас.% одного или нескольких других мономеров (мономеров VII),
соответственно в пересчете на общую массу мономеров V, VI и VII.
8. Способ по п. 1 или 2, отличающийся тем, что амфифильный полимер может быть получен радикальной полимеризацией мономерной композиции, содержащей:
8
20
от 20 до 90 мас.% одного или нескольких сложных алкиловых эфиров С-С-спиртов с этиленненасыщенными карбоновыми кислотами,
1
4
от 5 до 50 мас.% одного или нескольких мономеров, выбранных из группы, включающей этиленненасыщенные мономеры с кислотными группами и их соли, этиленненасыщенные кватернированные соединения, сложные гидрокси(С-С)алкиловые эфиры этиленненасыщенных кислот, алкиламиноалкил(мет)акрилаты, алкиламиноалкил(мет)-акриламиды, малеиновый ангидрид и акриламид, и
3
6
1
4
3
6
от 0 до 45 мас.% одного или нескольких мономеров, выбранных из группы, включающей стирол, алкилстиролы с 1-4 атомами углерода в алкиле, сложные виниловые эфиры С-С-карбоновых кислот, винил-галогениды, акрилонитрил, метакрилонитрил, этилен, бутилены, бутадиен и сложные С-С-алкиловые эфиры этиленненасыщенных С-С-карбоновых кислот,
соответственно в пересчете на общую массу мономеров.
w
9. Способ по п. 1 или 2, отличающийся тем, что амфифильный полимер обладает средневесовой молекулярной массой M от 5000 до 500000.
10. Способ по п. 1 или 2, отличающийся тем, что гидрофобный разбавитель обладает растворимостью в воде при 20°С и нормальном давлении, составляющей менее 0,5 г/л.
11. Способ по п. 1 или 2, отличающийся тем, что полученные микрокапсулы выделяют путем удаления гидрофобного растворителя.
12. Микрокапсульная дисперсия, которая может быть получена способом по одному из п.п. 1-10.
13. Микрокапсулы, которые могут быть получены способом по 11.
14. Применение микрокапсул/микрокапсульной дисперсии по п. 12 или 13, содержащих в качестве материала ядра воду или неорганические кислоты, в качестве вспомогательного компонента для модифицирования вяжущих строительных материалов.
15. Применение микрокапсул/микрокапсульной дисперсии по п. 12 или 13, содержащих в качестве материала ядра косметическое действующее вещество, в качестве компонента косметических составов.
16. Применение микрокапсул/микрокапсульной дисперсии по п. 12 или 13, содержащих в качестве материала ядра действующие вещества для защиты растений, в качестве компонента агрохимических составов.
17. Применение микрокапсул/микрокапсульной дисперсии по п. 12 или 13, содержащих в качестве материала ядра водорастворимые отбеливатели или ферменты, в качестве компонента моющего или чистящего средства.